(57)【特許請求の範囲】
【請求項１】
（１）６０℃乃至１２０℃の融点及び２５乃至８０dB/mmの音響損失値を有するオキサゾリン化合物と、（２）２５℃乃至１００℃の融点を有するカルバミン酸エステル化合物と、（３）アルコール化合物と、（４）ＵＶ吸収剤と、（５）酸化防止剤と、（６）着色剤と、を含むインク組成物。
【請求項２】
前記オキサゾリン化合物は、（１）５−（ヒドロキシメチル）−５’（メトキシステアレート）オキサゾリン、（２）２−ステアリル−５−（ヒドロキシメチル）−５’（メトキシステアレート）オキサゾリン、及び（３）それらの混合物より成る群から選択され、前記カルバミン酸エステル化合物は、（１）カルバミン酸ブチル、（２）カルバミン酸tert-ブチル、（３）Ｎ−（３−アミノプロピル）カルバミン酸tert-ブチル、（４）Ｎ−（３−ヒドロキシプロピル）カルバミン酸tert-ブチル、（５）tert-ブチル−Ｎ−ベンジルオキシ−カルバメート、（６）tert-ブチル−Ｎ−ヒドロキシカルバメート、（７）tert-ブチル−Ｎ−アリルカルバメート、（８）tert-ブチル−Ｎ−（tert-ブトキシカルボニルオキシ）カルバメート、（９）tert-ブチル−Ｎ−［２−ヒドロキシ−２−（ヒドロキシフェニル）−１−メチルエチル］カルバメート、及び（１０）tert-ブチル−（２，４−ジニトロフェノキシ）カルバメートより成る群から選択される請求項１に記載のインク組成物。
【請求項３】
請求項１に記載のインクを音響インクジェットプリンタに組み込み、インク滴が像様パターンで基体上へ射出されるようにすることを含む印刷プロセス。
【請求項４】
水が存在しない請求項１に記載のインク組成物。
【請求項５】
前記（３）アルコール化合物が、（１）アルキルが６乃至１２個の炭素原子を含むシクロアルキルアルコール、（２）４−tert-ブチルシクロヘキサノール、（３）３−アミノメチル−３，５，５−トリメチルシクロヘキサノール、（４）２，２，６，６−テトラクロロシクロヘキサノール、（５）アルカン鎖中の炭素原子の数が５乃至１２であるシクロアルカンメタノール、（６）ジシクロヘキシルメタノール、（７）３−シクロヘキシル−１−プロパノール、（８）２−アミノ−３−シクロヘキシル−１−プロパノール、（９）（Ｓ）−２−（tert-ブトキシカルボニルアミノ）−３−シクロヘキシル−１−プロパノール、（１０）アルカン鎖中の炭素原子の数が５乃至８であるシクロアルカンジオール、（１１）シス−３，５−シクロヘキサジエン−１,２−ジオール、（１２）ｐ−メンタン−３，８−ジオール、（１３）シクロヘキサンジメタノール、（１４）３−シクロヘキセン−１，１−ジメタノール、（１５）１，３−ジオキサン−５，５−ジメタノール、又は（１６）ピペリジンメタノールシクロアルキルアルコールである、請求項１に記載のインク組成物。
【発明の詳細な説明】
【０００１】
【発明の属する技術分野】
本発明はインク組成物に関し、更に詳細には、本発明は、記録媒体上に画像を印刷するための音響インクプリンタなどのように例えば米国特許第５，１２１，１４１号、同第５，１１１，２２０号及び同第５，３７１，５３１号に関連する音響インク印刷プロセス及び装置に特に有用であり、融点が約６０℃乃至１５０℃の間、好ましくは７０乃至９０℃の間であるインクに関する。本発明のインクは、その実施態様では、（１）相変化インク、即ち、例えば、適切な時間（例えば約１乃至約１００ミリ秒、好ましくは約２乃至約７ミリ秒のように１０ミリ秒よりも短い時間）の間に液体状態から固体状態へ変化するインクであって、約１２０℃よりも低い融点、好ましくは約６０℃乃至約１００℃の間の融点を有し、約１００dB/mmよりも低い低音響損失値を有し、例えば、紙などの基体の細孔を充填することができるオキサゾリン化合物などの非水系相変化色拡散化合物又は添加剤を含むインクと、（２）例えば、約１５０℃（摂氏）よりも高い沸点、更に詳細には約１５０乃至約２２５℃の沸点を有し、約２５乃至約１００℃の間の融点、好ましくは約６０乃至約１００℃の間の融点を有し、音響損失が低く、主としてエネルギ消費を低減又は最小限にすることが可能であり、その音響損失が低い、即ち、６０dB/mmにほぼ等しい非水系クリース（crease、折目）改良カルバミン酸エステル、チオ尿素、又はその混合物と、（３）グロス（gloss、光沢）改良アルコール化合物と、（４）耐光性ＵＶ吸収剤などの耐光性成分と、（５）耐光性酸化防止剤と、（６）染料、顔料又はその混合物などの着色剤と、を含む。
【０００２】
更に詳細には、本発明は、（１）例えば融点が約１２０℃よりも低く、好ましくは約６０℃乃至約１００℃の間であり、音響損失が低く、その音響損失は例えば約１００dB/mmよりも低い又は約１００dB/mmに等しく、好ましくは約２５乃至約８０dB/mmである非水系固体オキサゾリン化合物と、（２）例えば融点が約２５℃乃至約１００℃の間、好ましくは約６０℃乃至約９０℃の間であり、音響損失が低く、その音響損失は例えば約６０dB/mmよりも低く、好ましくは約５乃至約４０dB/mmの間である非水系カルバミン酸エステル、チオ尿素、又はその混合物と、（３）沸点が例えば約１５０℃よりも高く、約３５０℃よりも低く、好ましくは約１７０℃乃至約２２０℃の間であり、融点が例えば約２５℃乃至約９０℃の間であり、音響損失が低く、その音響損失は例えば約６０dB/mmよりも低く、好ましくは約５乃至約４０dB/mmの間の範囲であるグロス改良アルコール化合物と、（４）ＵＶ吸収剤などの耐光性化合物と、（５）酸化防止剤と、（６）着色剤と、を含む相変化音響インク組成物に関する。このようなインクを用いると、容認可能な画像耐久度を有する、優れた現像画像を普通紙及び被覆紙上に生成することができ、後溶融工程なしに、透明紙上で優れた投影効率を生じることができ、更に、優れた耐クリース性を生じる。またここで、インクは、容認可能な耐光性、実施態様では例えば約９０乃至約１００パーセントの優れた耐光性、及び例えば約９５乃至約１００パーセントの間の優れた耐水性を有する。更には、本発明の実施態様では水が存在する必要がない、あるいは１パーセントより少ない最少量の水が選択され、水は存在しないほうが好ましいので、本発明の実施態様では、望ましくない用紙のカールを除去又は最小限にすることができる。インク中に水が存在しない場合、乾燥装置を回避することができ、これにより、音響インクジェット装置及びプロセスのコストが最小限にされる。
【０００３】
【従来の技術】
米国特許第５，００６，１７０号及び同第５，１２２，１８７号（そのそれぞれの開示は参照によってここに完全に組み込まれる）は、着色剤と、バインダと、ヒドラジン、環状アミン、尿素、カルボン酸、スルホン酸、アルデヒド、ケトン、炭化水素、エステル、フェノール、アミド、イミド、及びハロカーボン等の推進薬と、を含むインクジェット印刷に適したインク組成物を開示する。
【０００４】
米国特許第５，７００，３１６号は、着色剤と、ポリ（アルキレンオキシド）−アルキレート、ポリ（アルキレンオキシド）−ジアルキレート、ポリオキサ−アルカノエートエステル、又はポリオキサ−アルカンジオエートジエステルのビヒクルと、から成るインク組成物を開示する。このインクは、約１２５℃乃至約１６５℃の温度で、約１センチポアズ乃至約１５センチポアズの粘度を有する。
【０００５】
【発明が解決しようとする課題及び課題を解決するための手段】
既知のインク組成物及びプロセスはその意図された目的には適するが、インクジェット印刷に適する音響相変化インク組成物は依然として必要とされている。更に、広範な種類の普通紙と適合し、普通紙及び被覆紙上に写真のような品質の画像をもたらす相変化インク組成物が必要とされている。更には、普通紙上に高品質、耐光性、及び耐水性の画像を生成する相変化インク組成物が必要とされている。また、高品質テキスト及び高品質グラフィックスで広範な種類の普通紙上に低コストで高品質の速乾性の画像を生成し、インクビヒクルが用紙の構造内に拡散し続ける間に染料などの着色剤は用紙表面に保持される相変化インクジェットインク組成物も必要とされている。更には、最小限のフェザリング（feathering、毛羽立ち）を示す相変化インクジェットインク組成物が必要とされている。更に、最小限の色彩間にじみを示す相変化インクジェットインク組成物が必要である。また、優れた画像耐久度を示す相変化インクジェットインク組成物が必要である。更に、音響インクジェット印刷プロセスで使用するのに適する相変化インクジェットインク組成物が必要である。更に、印刷の前に基体が加熱されて、印刷の後に外界温度へ冷却されるインクジェット印刷プロセス（加熱及び遅延印刷プロセス）に適する相変化ホットインク組成物が必要とされる。また、比較的低い染料濃度で高い光学濃度が達成できるインクジェット印刷に適するインク組成物が必要とされている。印刷後の紙などの基体のカールが最小限にされる、あるいは回避されるインクジェット印刷に適するインク組成物が必要とされている。もう１つ必要とされているのは、低融点アルコールから誘導される結晶化抑制希釈剤によって凝固中の球晶（球形のインク結晶）サイズが従来の約６乃至約９マイクロメートルから約２乃至約４マイクロメートル、実施態様では約１乃至約３マイクロメートルへ減少され、これにより、例えば投影効率及び耐クリース性が改良されるインクである。また、低粘度のインクが必要とされており、これによって、例えば、電力消費の約３５パーセントの減少が可能になり、これにより印刷速度は、例えば、約２５ページ／分から約４０ページ／分へ増大する。このインクは、優れたインク方向性をもたらす噴射能力の改良を可能にでき、したがって、約５ミクロンの値、好ましくは、約３ミクロンよりも低い値のようにプリントのエッジの乱れ（edge raggedness）を低くすることができる。エッジの乱れはライン中央からラインエッジまで測定された平均ライン幅の偏差であり〔中間周波数ラインエッジノイズ（MFLN）としても知られる〕、光学顕微鏡で測定することができる。更には、耐久性があり（約６０より少ないクリース）、情報の損失が実質的にない、又は全くないように用紙を折りたたむ圧力に耐えることができる画像を生成するインクが必要である。ここで、クリース（折目）は、ゼログラフィ画像の評価で使用されるのと同じ既知の方法で、本発明のインクを用いて印刷された画像で測定される。圧力によって折目がつけられた画像の平均幅は、（ａ）画像の印刷領域を内側に折りたたみ、（ｂ）折りたたまれた画像の上に、幅２インチ、外径３インチ、内径２．２５インチ，８６０グラムの重さの標準テフロ���被覆銅ロールを通過させ、（ｃ）用紙を広げて、折目がつけられた画像表面からとれたトナーを綿棒でふき取り、（ｄ）画像アナライザでインクのない折目がついた領域の平均幅を測定することによって、用紙に印刷されたカラー又は黒色のベタ領域画像上で得ることができる。
【０００６】
これらの及び他の必要性は、本発明のインクによってその実施態様で達成可能である。
【０００７】
【発明の実施の形態】
本発明の態様は以下のものに関連する。（１）融点が、例えば（全体にわたって、特に範囲及び成分のリストについて）、約６０℃乃至約１２０℃であり、音響損失値が約２５乃至約８０dB/mmである固体オキサゾリン化合物と、（２）融点が約２５℃乃至約１００℃のカルバミン酸エステル化合物と、（３）アルコール化合物と、（４）耐光性成分と、（５）耐光性酸化防止剤と、（６）着色剤と、を含むインク組成物。（１）固体オキサゾリン化合物が約２５乃至約８０dB/mmの音響損失値を有し、（２）カルバミン酸エステルが約５乃至約４０dB/mmの音響損失値を有するインク組成物。オキサゾリン化合物が約１５乃至約９０重量パーセントの量で存在し、カルバミン酸エステルが約３５乃至約４重量パーセントの量で存在し、アルコールが約２５乃至約３重量パーセントの量で存在し、耐光性成分が約５乃至約１重量パーセントの量で存在し、酸化防止剤が約５乃至約１重量パーセントの量で存在し、着色剤が約１５乃至約１重量パーセントの量で存在し、インク組成物の全体量が約１００パーセントであるインク組成物。オキサゾリン化合物が、（１）５−（ヒドロキシメチル）−５’（メトキシステアレート）オキサゾリンと、（２）２−ステアリル−５−（ヒドロキシメチル）−５’（メトキシステアレート）オキサゾリンと、（３）それらの混合物と、より成る群から選択されるインク組成物。カルバミン酸エステル化合物が、（１）カルバミン酸ブチルと、（２）カルバミン酸tert-ブチルと、（３）Ｎ−（３−アミノプロピル）カルバミン酸tert-ブチルと、（４）Ｎ−（３−ヒドロキシプロピル）カルバミン酸tert-ブチルと、（５）tert-ブチル−Ｎ−ベンジロキシカルバメートと、（６）tert-ブチル−Ｎ−ヒドロキシカルバメートと、（７）tert-ブチル−Ｎ−アリルカルバメートと、（８）tert-ブチル−Ｎ−（tert-ブトキシカルボニルオキシ）カルバメートと、（９）tert-ブチル−Ｎ−［２−ヒドロキシ−２−（ヒドロキシフェニル）−１−メチルエチル］カルバメートと、（１０）tert-ブチル−（２，４−ジニトロフェノキシ）カルバメートと、（１１）カルバミン酸ベンジルと、（１２）Ｎ−ヒドロキシカルバミン酸ベンジルと、（１３）Ｎ−（２−ヒドロキシエチル）カルバミン酸ベンジルと、（１４）ベンジル−Ｎ，Ｎ−ジメチルジチオカルバメートと、（１５）Ｎ−メチル−Ｎ−フェニルカルバミン酸エチルと、（１６）エチルジフェニルカルバメートと、（１７）シアノメチル−Ｎ，Ｎ−ジメチル−ジメチルジチオカルバメートと、（１８）４，４’−メチレン−ビス（ジブチルジチオカルバメート）と、（１９）Ｎ−ヒドロキシメチル−Ｎ−メチル−ジチオカルバミン酸カリウムと、（２０）ジメチルジチオカルバミン酸ナトリウムと、（２１）エチレンビス−ジチオカルバミン酸二ナトリウムと、（２２）ジエチルジチオカルバミン酸ジエチルアンモニウムと、（２３）（Ｓ）−（−）−テトラヒドロ−５−オキソ−３−フラニルカルバミン酸ベンジルと、（２４）ジエチルジチオカルバミン酸、アンモニウム塩と、（２５）ジエチルジチオカルバミン酸、ジエチルアンモニウム塩と、（２６）ジエチルジチオカルバミン酸、ナトリウム塩と、（２７）Ｎ−メチルカルバミン酸４−ブロモ−３，５−ジメチルフ���ニル、Ｎ−（２−ヒドロキシエチル）カルバミン酸ベンジルと、より成る群から選択されるインク組成物。アルコールが、（１）アルキルが約６乃至約１２個の炭素原子を含むシクロアルキルアルコール、（２）４−tert-ブチルシクロヘキサノール、（３）３−アミノメチル−３，５，５−トリメチルシクロヘキサノール、（４）２，２，６，６−テトラクロロシクロヘキサノール、（５）アルカン鎖中の炭素原子の数が約５乃至約１２の範囲であるシクロアルカンメタノール、（６）ジシクロヘキシルメタノール、（７）３−シクロヘキシル−１−プロパノール、（８）２−アミノ−３−シクロヘキシル−１−プロパノール、（９）（Ｓ）−２−（tert-ブトキシカルボニルアミノ）−３−シクロヘキシル−１−プロパノール、（１０）アルカン鎖中の炭素の数が約５乃至約８の範囲であるシクロアルカンジオール、（１１）シス−３，５−シクロヘキサジエン−１,２−ジオール、（１２）ｐ−メンタン−３，８−ジオール、（１３）シクロヘキサンジメタノール、（１４）３−シクロヘキセン−１，１−ジメタノール、（１５）１，３−ジオキサン−５，５−ジメタノール、又は（１６）ピペリジンメタノールシクロアルキルアルコールであるインク組成物。アルコールが、（１）アルキル鎖中の炭素数が約６乃至約２２個の範囲であるアルキルアルコールと、（２）アルカン鎖中の炭素数が約５乃至約１４個の範囲であるアルカンジオールと、よりなる群から選択される線状アルコールであるインク組成物。アルコールが、（ａ）５−アミノ−１−ペンタノール、（ｂ）ニトロメタントリスプロパノール、（ｃ）６−アミノ−１−ヘキサノール、（ｄ）１１−ブロモ−１−ウンデカノール、（ｅ）１２−ブロモ−１−ドデカノール、（ｆ）２−メチル−２−プロピル−１，３−プロパンジオール、（ｇ）２，２−ジエチル−１，３−プロパンジオール、（ｈ）２−（ヒドロキシメチル）−１，３−プロパンジオール、（ｉ）２，２，４−トリメチル−１，３−ペンタンジオール、（ｊ）２−ブチン−１，４−ジオール、（ｋ）（±）−３，６−ジメチル−４−オクチン−３，６−ジオール、（ｌ）３，６−ジチア−１，８−オクタンジオール、及び（ｍ）２，４，７，９−テトラメチル−５−デシン−４，７−ジオールアルキルアルコールより成る群から選択される線状アルコールであるインク組成物。アルコールが、（１）２−（２−アミノエトキシ）エタノール、（２）２−（２−アミノエチルアミノ）エタノール、（３）アミノ−１−プロパノール、（４）アミノ−１−ブタノール、（５）２−アミノ−３−メチル−１−ブタノール、（６）ＤＬ−２−アミノ−１−ヘキサノール、及び（７）（Ｓ）−（−）−Ｎ−（tert−ブトキシカルボニル）ロイシノールより成る群から選択されるアミノアルコールであるインク組成物。アルコールが芳香族アルコールであるインク組成物。アルコールが、（１）アルキル基中の炭素原子数が約０乃至約８個の範囲であるアルキルベンジルアルコール、（２）アルコキシ基中の炭素数が約１乃至４個の範囲であるアルコキシ及びアリールオキシベンジルアルコール、（３）アルキル中の炭素数が約１乃至約４の範囲であるアルキルアルキルベンジルアルコール、（４）２−アミノ−３−��チルベンジルアルコール、（５）アルコキシ基中の炭素原子数が約１乃至約４の範囲であるアルコキシアルコキシベンジルアルコール、（６）２−ヒドロキシ−３−メトキシベンジルアルコール、（７）３，４，５−トリメトキシベンジルアルコール、（８）フェニルプロパノール、（９）３−（４−ヒドロキシフェニル）−１−プロパノール、（１０）（Ｓ）（−）−１−フェニル−１−ブタノール、（１１）２−アミノ−１−フェニルエタノール、（１２）３，４−ジメトキシフェネチルアルコール、（１３）２−フェニル−１，２−プロパンジオール、（１４）３−フェノキシ−１，２−プロパンジオール、（１５）フェネチルアルコール、及び（１６）ベンジルアルコールであるインク組成物。耐光性成分が、（１）１，１−（１，２−エタンジイル）ビス（３，３，５，５−テトラメチルピペラジノン）、（２）６−エトキシ−１，２−ジヒドロ−２，２，４−トリメチルキノリン、（３）２−（４−ベンゾイル−３−ヒドロキシフェノキシ）エチルアクリレート、（４）２−ドデシル−Ｎ−（２，２，６，６−テトラメチル−４−ピペリジニル）スクシンイミド、及び（５）１，２，２，６，６−ペンタメチル−４−ピペリジニル／β，β，β’，β’−テトラメチル−３，９−（２，４，８，１０−テトラオキソスピロ（５，５）ウンデカン）ジエチル］−１，２，３，４−ブタンテトラカルボキシレートより成る群から選択されるインク組成物。耐光性酸化防止化合物が、（１）アンチモンジアルキルホスホロジチオエート、（２）モリブデンオキシスルフィドジチオカルバメート、（３）ニッケル−ビス（０−エチル（３，５−ジ−tert−ブチル−４−ヒドロキシベンジル）ホスホネート、及び（４）Ｎ−（１，２−ジカルボキシエチル）−Ｎ−オクタデシルスルホスクシナメートテトラナトリウムより成る群から選択されるインク組成物。本発明のインクを音響インクジェットプリンタに組み込み、インク滴が像様パターンで基体上へ射出されるようにすることを含む印刷プロセス。クリース値が約８乃至約１５であり、ヘイズ（haze、ぼやけ）値が約１０乃至約１８であり、グロス値が約８５乃至約９０である現像画像が生成されるプロセスであって、このインクは約１０乃至約８０dB/mmの音響損失値を有すると共に、このインクは約１２５℃乃至約１６５℃の温度で約１センチポアズ乃至約１０センチポアズの粘度を有するプロセス。本発明のインクのプールを有する音響インクプリンタを提供し、インク滴が像様パターンで基体上へ射出されるようにすることを含むプロセス。クリース値が約８乃至約１４であり、ヘイズ値が約１０乃至約１８であり、グロス値が約８０乃至約９５である画像が生成されるプロセスであって、このインクは約１０乃至約８０dB/mmの音響損失値を有すると共に、このインクは約１２５℃乃至約１６５℃の温度で約１センチポアズ乃至約１０センチポアズの粘度を有するプロセス。着色剤が約０．５乃至約２０重量パーセントの量で選択されるインク組成物。着色剤が顔料又は染料であるインク組成物。着色剤がシアン、マゼンタ、黄、黒，又はその混合物の顔料であるインク組成物。オキサゾリン化合物がステアリルオキサゾリン又はジステアリルオキサゾリンであるインク組成物。粘度が約１センチポアズ乃至約１０センチポアズのインク組成物であって、このインクは、クリース値が約８乃至約１５、ヘイズ値が約１０乃至約１８、グロス値が約８５乃至約９０の現像画像を生成する組成物。（１）オキサゾリン化合物、（２）カルバミン酸エステル、（３）任意のアルコール化合物、（４）耐光性化合物、（５）酸化防止剤、及び（６）着色剤を含む組成物。オキサゾリンは融点が約６０℃乃至約１２０℃、音響損失値が約２５乃至約８０dB/mmの固体であり、カルバミン酸エステル化合物は約２５℃乃至約１００℃の融点及び約５乃至約４０dB/mmの音響損失値を有する組成物。約１０乃至約８０dB/mmの音響損失値を有するインクであって、約１２５℃乃至約１６５℃の温度で約１センチポアズ乃至約１０センチポアズの粘度を有するインク。着色剤が顔料又は染料である組成物。実質的に水が存在しないインク。水が存在しないインク。インクとしての役割を果たす組成物。実質的に水が存在しないインク。水を全く含まないインク。（１）例えば、約５乃至約４０dB/mmの音響損失値及び例えば約６０℃乃至約１２０℃の融点を有するか、あるいは、約６０dB/mm等しいか、それ以下，好ましくは約５乃至約４０dB/mmの間の範囲の低音響損失値を有する、５−（ヒドロキシメチル）−５’（メトキシステアレート）オキサゾリン及び２−ステアリル−５−（ヒドロキシメチル）−５’（メトキシステアレート）オキサゾリン（以下の式を有する）等のアルキル化オキサゾリンと、（２）融点が約１００℃よりも低く、好ましくは約６０℃乃至約１００℃の間であり、低音響損失値を有し、その音響損失は例えば約１００dB/mmよりも低く、好ましくは約２５乃至約８０dB/mmの間の範囲であるクリース改良カルバミン酸エステル又はチオ尿素添加剤と、（３）グロス改良アルコール化合物と、（４）ＵＶ吸収剤と、（５）酸化防止剤と、（６）様々な適性な量で存在する着色剤と、を含むインク。
【０００８】
【化１】
0004633884.tif 000002
【０００９】
オキサゾリンは、例えば約６０℃乃至約１２０℃、好ましくは約７５℃乃至１００℃の融点を有する化合物であるのが好ましく、例えば約１乃至約９８重量パーセント量で存在する。例えば約５乃至約４０dB/mmの音響損失値を有するカルバミン酸エステル、チオ尿素、又はその混合物は、例えば約３９乃至約０．５重量パーセントの量でインク組成物中に存在する。例えば約５乃至約４０dB/mmの音響損失値を有するアルコール化合物は、例えば約３０乃至約０．５重量パーセントの量でインク組成物中に存在する。ＵＶ吸収剤などの耐光性成分は例えば約５乃至約０．２５重量パーセントの量で存在し、酸化防止剤は例えば約５乃至約０．２５重量パーセントの量で存在する。着色剤は例えば約２０乃至約０．５重量パーセントの量で存在し、すべてのインク成分の合計は約１００パーセントである。好ましい実施例では、例えば約５乃至約４０dB/mmの音響損失値を有する固体オキサゾリン化合物は約１５乃至約９０重量パーセントの量で存在し、例えば約１００℃よりも低い融点を有するクリース改良カルバミン酸エステル又はチオ尿素化合物は約３５乃至約４重量パーセントの量で存在し、例えば約５乃至約４０dB/mmの音響損失値を有するグロス改良アルコール化合物は例えば約２５乃至約３重量パーセントの量でインク組成物中に存在し、耐光性ＵＶ吸収剤は約５乃至約１重量パーセントの量で存在し、酸化防止剤は約５乃至約１重量パーセントの量で存在し、着色剤は約１５乃至約１重量パーセントの量で存在する。
【００１０】
インク組成物は、例えば［１+３９+３０+５+５+２０＝１００］乃至［９８+０．５+０．５+０．２５+０．２５+０．５＝１００］の範囲の量、好ましくは［１５+３５+２５+５+５+１５＝１００］乃至［９０+４+３+１+１+１＝１００］の範囲の量の、（１）例えば約６０℃乃至約１２０℃の融点、及び約２５乃至約８０dB/mmの音響損失値を有する固体オキサゾリン化合物と、（２）例えば約２５℃乃至約１００℃の融点を有するカルバミン酸エステル化合物と、（３）アルコール化合物と、（４）耐光性成分と、（５）耐光性酸化防止剤と、（６）着色剤と、を含む。
【００１１】
これらの組成の範囲、及びここに示される他の範囲は、種々のインク組成物で生成された画像の１５０℃の粘度、１５０℃での噴射能力、画質（高光学濃度、低クリース、高グロス）、耐光性、及び耐水性の値の実験データ分析に基づく統計的設計等の、多数の既知の技法を用いて確立することができる。
【００１２】
例えば約１００℃よりも低い融点、及び例えば約５乃至約４０dB/mmの音響損失値を有するクリース剤として機能できるカルバミン酸エステル化合物は、例えば、（１）カルバミン酸ブチル（アルドリッチ＃B9,080‐7）、（２）カルバミン酸tert−ブチル（アルドリッチ＃16,739‐8）、（３）Ｎ−（３−アミノプロピル）カルバミン酸tert−ブチル（アルドリッチ＃43,699‐2）、（４）Ｎ−（３−ヒドロキシプロピル）カルバミン酸tert−ブチル（アルドリッチ＃41,644‐4）、（５）tert−ブチル−Ｎ−（ベンジルオキシ）−カルバメート（アルドリッチ＃40,769‐0）、（６）tert−ブチル−Ｎ−ヒドロキシカルバメート（アルドリッチ＃22,615‐7）、（７）tert−ブチル−Ｎ−アリルカルバメート（アルドリッチ＃42,233‐9）、（８）tert−ブチル−Ｎ−（tert−ブトキシカルボニルオキシ）カルバメート（アルドリッチ＃41,279‐1）、（９）tert−ブチル−Ｎ−［２−ヒドロキシ−２−（ヒドロキシフェニル）−１−メチルエチル］カルバメート（アルドリッチ＃40,429‐2）、（１０）tert−ブチル−（２，４−ジニトロフェノキシ）カルバメート（アルドリッチ＃33,305‐0）、（１１）カルバミン酸ベンジル（アルファオーガニクス＃A11569）、（１２）Ｎ−ヒドロキシカルバミン酸ベンジル（アルドリッチ＃32,327‐6）、（１３）Ｎ−（２−ヒドロキシエチル）カルバミン酸ベンジル（アルドリッチ＃40,790‐9）、（１４）ベンジル−Ｎ，Ｎ−ジメチルジチオカルバメート（アルドリッチ＃36,822‐9）、（１５）Ｎ−メチル−Ｎ−フェニルカルバミン酸エチル（アルドリッチ＃30,951‐6）、（１６）カルバミン酸エチルジフェニル（アルドリッチ＃37,291-9）、（１７）シアノメチル−Ｎ，Ｎ−ジメチルジチオカルバメート（アルドリッチ＃28,054-9）、（１８）４，４’−メチレン−ビス（ジブチルジチオカルバメート）（バンルーブ 7723、バンデルビルト社）、（１９）Ｎ−ヒドロキシメチル−Ｎ−メチル−ジチオカルバミン酸カリウム（ブサン40、バックマンラボラトリーズ社）、（２０）ジメチルジチオカルバミン酸ナトリウム、（２１）エチレンビス−ジチオカルバミン酸二ナトリウム、（２２）ジエチルジチオカルバミン酸ジエチルアンモニウム（アルファオーガニクス＃A10458）、（２３）（Ｓ）−（−）−テトラヒドロ−５−オキソ−３−フラニルカルバミン酸ベンジル（アルドリッチ＃41,924-9）、（２４）ジエチルジチオカルバミン酸,アンモニウム塩（アルドリッチ＃35,954-8）、（２５）ジエチルジチオカルバミン酸、ジエチルアンモニウム塩（アルドリッチ＃31,811-6）、（２６）ジエチルジチオカルバミン酸、ナトリウム塩、三水和物（アルドリッチ＃22,868-0）、及び（２７）Ｎ−メチルカルバミン酸４−ブロモー３，５−ジメチルフェニル（アルドリッチ＃34,694-2）等より成る群から選択される。
【００１３】
例えば約２５℃乃至約１００℃の間の融点、及び例えば約５乃至約４０dB/mmの音響損失値を有するクリース剤として機能できるチオ尿素化合物は、例えば、（１）１−アリル−２−チオ尿素（アルドリッチ＃10,880‐41）、（２）１−アリル−３−（２−ヒドロキシエチル）−２−チオ尿素（アルドリッチ＃A3,280‐2）、（３）１−メチル−２−チオ尿素（アルドリッチ＃M8,460-7）、（４）１−メタリル−３−メチル−２−チオ尿素（アルドリッチ＃19,046-2）、（５）１，３−ジブチル−２−チオ尿素（アルドリッチ＃D4,959-8）、（６）１，１，３，３−テトラメチル−２−チオ尿素（アルドリッチ＃11,516-9）、（７）Ｎ，Ｎ’−ジ−ｎ−プロピルチオ尿素（アルファオーガニクス＃A17217）、及び（８）１−ベンジル−３−メチル−２−チオ尿素（アルドリッチ＃27,550-6）等より成る群から選択される。
【００１４】
オキサゾリンの例には、ヒドロキシアルコキシオキサゾリン、更に詳細には、（１）５−（ヒドロキシメチル）−５’（メトキシステアレート）オキサゾリン、（２）２−ステアリル−５−（ヒドロキシメチル）−５’（メトキシステアレート）オキサゾリン、及び（３）それらの混合物等の既知の適切なオキサゾリンが含まれる。
【００１５】
アルコールの例には、次の（Ａ）から（Ｅ）のような種々の適切なアルコールが含まれる。（Ａ）（１）アルキル鎖中の炭素数が６乃至１２個、好ましくは約８乃至１０個の範囲である、シクロヘキサノール（アルドリッチ＃10,589-9）、シクロヘプタノール（アルドリッチ＃C9,880-2）、シクロドデカノール（アルドリッチ＃C9,740-7）等のシクロアルキルアルコール、（２）４−tert−ブチルシクロヘキサノール（アルドリッチ＃B9,200-1）、（３）３−アミノメチル−３，５，５−トリメチルシクロヘキサノール（アルドリッチ＃19,479-4）、（４）２，２，６，６−テトラクロロシクロヘキサノール（アルドリッチ＃18,681-3）、（５）アルカン鎖中の炭素数が約５乃至約１２、好ましくは約８乃至約１０の範囲である、シクロペンタンメタノール（アルドリッチ＃10,398-5）、シクロヘキサンメタノール（アルドリッチ＃C10,580-5）、シクロヘプタンメタノール（アルドリッチ＃13,865-7）、シクロドデカンメタノール（アルドリッチ＃11,224-0）等のシクロアルカンメタノール、（６）ピペリジンメタノール（アルドリッチ＃15,522-５、アルドリッチ＃15,523-3）、のような環状アルコール。
【００１６】
（Ｂ）（１）アルキル鎖中の炭素数が約１個から、好ましくは約６乃至２２個、更に好ましくは約１０乃至約１６個の範囲である、ヘキシルアルコール（アルドリッチ＃H1330-3）、ヘプチルアルコール（アルドリッチ＃H280-5）、オクチルアルコール（アルドリッチ＃29,324-5）、ノニルアルコール（アルドリッチ＃13,121-0）、デシルアルコール（アルドリッチ＃23,976-3）、ウンデシルアルコール（アルドリッチ＃U100-1）、１−ドデカノール（アルドリッチ＃12,679-9）、１−テトラデカノール（アルドリッチ＃18,538-8）、１−ペンタデカノール（アルドリッチ＃41,222-8）、１−ヘキサデカノール（アルドリッチ＃25,874‐1）、１−エイコサノール（アルドリッチ＃23,449-4）、１−ドコサノール（アルドリッチ＃16,910-2）等のアルキルアルコール、（２）アルカン鎖中の炭素数が例えば約１から、更に詳細には約５乃至約１４、好ましくは約８乃至約１２の範囲である、１，５−ペンタンジオール（アルドリッチ＃P770-3）、１，６−ヘキサンジオール（アルドリッチ＃H1,180-7）、１，７−ヘプタンジオール（アルドリッチ＃H220‐1）、１，２−オクタンジオール（アルドリッチ＃21,370-5）等のアルカンジオール、（３）３，６−ジチア−１，８−オクタンジオール（アルドリッチ＃23,533-4）、（４）２，４，７，９−テトラメチル−５−デシン−４，７−ジオール（アルドリッチ＃27,838-６）、のような線状アルコール。
【００１７】
（Ｃ）（１）２−（２−アミノエトキシ）エタノール（アルドリッチ＃A5,405-9）、（２）２−（２−アミノエチルアミノ）エタノール（アルドリッチ＃12,758-2）、（３）アミノ−１−プロパノール（アルドリッチ＃23,886-4、29,768-２、19,217-1、A7,620-6、23,984-4）、（４）２−アミノ−１−ブタノール（アルドリッチ＃A4,380-6）、（５）４−アミノ−１−ブタノール（アルドリッチ＃17,833-0）、（６）２−アミノ−３−メチル−１−ブタノール（アルドリッチ＃18,483-7）、（７）ＤＬ−２−アミノ−１−ヘキサノール（アルドリッチ＃23,767-1）、（８）（Ｓ）−（−）−Ｎ−（tert−ブトキシカルボニル）ロイシノール（アルドリッチ＃44,119-8）、のようなアミノアルコール。
【００１８】
（Ｄ）（１）アルキル基中の炭素原子数が例えば０乃至約８個、好ましくは約４乃至約６個の範囲である、ベンジルアルコール（アルドリッチ＃10,800-6）、３−メチルベンジルアルコール（アルドリッチ＃18,821-2）、４−メチルベンジルアルコール（アルドリッチ＃12,780-9）、２−フェニルベンジルアルコール（アルドリッチ＃18,882-4）、２−フェネチルベンジルアルコール（アルドリッチ＃18,478-0）等のアルキルベンジルアルコール、（２）アルコキシ基中の炭素数が例えば約１乃至約４個の範囲である２−メトキシベンジルアルコール（アルドリッチ＃M1,080-8）、３−メトキシベンジルアルコール（アルドリッチ＃M1,100-6）、４−メトキシベンジルアルコール（アルドリッチ＃13,690-5）、２−エトキシベンジルアルコール（アルドリッチ＃19,066-7）、４−エトキシベンジルアルコール（アルドリッチ＃19,047-0）、４−ブトキシベンジルアルコール（アルドリッチ＃18,424-1）や、アリールオキシ基中の炭素数が好ましくは約６乃至約８個である３−ベンジルオキシベンジルアルコール等のアルコキシ及びアリールオキシベンジルアルコール、（３）アルキル中の炭素数が例えば約１乃至約４の範囲である２，４−ジメチルベンジルアルコール（アルドリッチ＃18,878-６）、２，５−ジメチルベンジルアルコール（アルドリッチ＃18,932-4）等のアルキルアルキルベンジルアルコール、（４）３，４，５−トリメトキシベンジルアルコール（アルドリッチ＃T7,000-９）、のような芳香族アルコール。
【００１９】
（Ｅ）（１）フェニルプロパノール（アルドリッチ＃P3,080-2、アルドリッチ＃14,085-6）、（２）３−（４−ヒドロキシフェニル）−１−プロパノール（アルドリッチ＃19,741-6）、（３）（Ｓ）−（−）−１−フェニル−１−ブタノール（アルドリッチ＃31,731-4）、（４）２−アミノ−１−フェニルエタノール（アルドリッチ＃A7,240-5）、（５）３，４−ジメトキシフェネチルアルコール（アルドリッチ＃19,765-3）、（６）２−フェニル−１，２−プロパンジオール（アルドリッチ＃21,376-4）、（７）３−フェノキシ−１，２−プロパンジオール（アルドリッチ＃10,819-7）、のようなフェニルアルコール誘導体。
【００２０】
主として現像画像をＵＶ劣化から保護する耐光性成分は既知であり、（１）Ｎ−ｐ−エトキシカルボニルフェニル）−Ｎ’−エチル−Ｎ’−フェニルホルムアジン（ギバウダン社）、（２）１，１−（１，２−エタン−ジイル）ビス（３，３，５，５−テトラメチルピペラジノン）（グッドリッチケミカルズ）、（３）２，２，４−トリメチル−１，２−ヒドロキノリン（モベイ社）、（４）６−エトキシ−１，２−ジヒドロ−２，２，４−トリメチルキノリン（モンサント−ケミカルズ）、（５）２，４，６−トリス−（Ｎ−１，４−ジメチルペンチル−４−フェニレンジアミノ）−１，３，５−トリアジン（ユニロイヤル社）、（６）２−（４−ベンゾイル−３−ヒドロキシフェノキシ）エチルアクリレート、（７）２−ドデシル−Ｎ−（２，２，６，６−テトラメチル−４−ピペリジニル）サクシンイミド、（８）２−ドデシル−Ｎ−（１，２，２，６，６−ペンタメチル−４−ピペリジニル）サクシンイミド、（９）Ｎ−（１−アセチル−２，２，６，６−テトラメチル−４−ピペリジニル）−２−ドデシルサクシンイミド（以上４つはすべてアルドリッチケミカルズから得られる）、（１０）２，２，６，６−テトラメチル−４−ピペリジニル／β，β，β’，β’−テトラメチル−３，９−（２，４，８，１０−テトラオキソスピロ（５，５）−ウンデカン）ジエチル］−１，２，３，４−ブタンテトラカルボキシレート、（１１）［１，２，２，６，６−ペンタメチル−４−ピペリジニル／β，β，β’，β’−テトラメチル−３，９−（２，４，８，１０−テトラオキソ−スピロ−（５，５）ウンデカン）ジエチル］−１，２，３，４−ブタンテトラカルボキシレート、（１２）（２，２，６，６−テトラメチル−４−ピペリジニル）−１，２，３，４−ブタンテトラカルボキシレート（以上３つはすべてフェアマウント社から得られる)、（１３）ジブチルジチオカルバミン酸ニッケル（フェロー社からUV-チェクAM-105として得られる）、が含まれる。
【００２１】
主として現像画像を酸化から保護する耐光性酸化防止剤には、（１）アンチモンジアルキルホスホロジチオアート、（２）モリブデンオキシスルフィドジチオカルバメート、(両者ともバンダービルト社から得られる)、（３）（ニッケル−ビス（ｏ−エチル（３，５−ジ−tert−ブチル−４−ヒドロキシベンジル）ホスホネート（チバガイギー社）、及び（４）テトラナトリウム−N−（１，２−ジカルボキシエチル）−Ｎ−オクタデシルスルホサクシナメート（アメリカンシアナミド社から得られる）、等が含まれる。
【００２２】
一般的には約１乃至約２５重量パーセント、例えば約２乃至約１２重量パーセントの有効量で存在する適切な着色剤には顔料及び染料が含まれ、油溶性染料が好ましい。ビヒクル中に分散又は溶解可能であり、他のインク成分と相溶性であれば、どの染料又は顔料が選択されてもよい。着色剤には、顔料、染料、それらの混合物、染料の混合物、顔料の混合物などが含まれる。
【００２３】
適切な顔料の例には、バイオレットトナー VT-8015（ポールユーリッヒ）、パリオゲンバイオレット 5100（BASF）、パリオゲンバイオレット 5890（BASF）、パーマネントバイオレット VT 2645（ポールユーリッヒ）、ヘリオゲングリーン L8730（BASF）、アーガイルグリーン XP-111-S（ポールユーリッヒ）、ブリリアントグリーントナー GR 0991（ポールユーリッヒ）、リソルスカーレット D3700（BASF）、トルイジンレッド（アルドリッチ）、スカーレットフォーサーモプラスト NSD PS PA （ユージンクールマンオブカナダ）、E.D.トルイジンレッド（アルドリッチ）、リソルルビントナー（ポールユーリッヒ）、リソルスカーレット 4440（BASF）、ボンレッド C（ドミニオンカラー社）、ロイヤルブリリアントレッド RD-8192（ポールユーリッヒ）、オラセットピンクRF（チバガイギー）、パリオゲンレッド3871K（BASF）、パリオゲンレッド 3340（BASF）、リソルファストスカーレット L4300（BASF）、ヘリオゲンブルー L6900，L7020（BASF）、ヘリオゲンブルー K6902，K6910（BASF）、ヘリオゲンブルー D6840，D7080（BASF）、スーダンブルー OS（BASF）、ネオペンブルー FF4012（BASF）、PVファストブルー B2G01（アメリカンヘキスト）、イルガライトブルー BCA（チバガイギー）、パリオゲンブルー 6470（BASF）、スーダン III （レッドオレンジ）（マテソン、コールメンベル）、スーダン II（オレンジ）（マテソン、コールメンベル）、スーダンオレンジ G（アルドリッチ）、スーダンオレンジ 220（BASF）、パリオゲンオレンジ 3040（BASF）、オルソオレンジ OR 2673 （ポールユーリッヒ）、パリオゲンイエロー 152,1560（BASF）、リソルファストイエロー 0991K（BASF）、パリオトルイエロー 1840（BASF）、ノボパームイエロー FGL （ヘキスト）、パーマネントイエロー YE 0305 （ポールユーリッヒ）、ルモゲンイエロー D0790（BASF）、スコ−イエロー L1250（BASF）、スコ−イエロー D1355（BASF）、スコファストイエロー D1355, D1351（BASF）、ホスタパームピンクE（アメリカンヘキスト）、ファナルピンク D4830（BASF）、シンクアシアマゼンタ（デュポン）、パリオゲンブラック L0084（BASF）、ピグメントブラック K801（BASF）、並びに、リーガル330（登録商標）（キャボット）、カーボンブラック 5250、及びカーボンブラック 5750（コロンビアンケミカル社）等のカーボンブラックが含まれる。
【００２４】
染料の例には、ポンタミン、フードブラック２、カロディレクトターコイス    FBL スプラコンク（ダイレクトブルー199）(カロライナカラーアンドケミカルから得られる)、スペシャルファストターコイス 8 GLリキッド（ダイレクトブルー８６）（モベイケミカルから得られる）、イントラボンドリキッドターコイス GLL (ダイレクトブルー８６)（クロンプトンアンドノウルズから得られる）、シブラクロンブリリアントレッド 38-A（リアクティブレッド４）（アルドリッチケミカルから得られる）、ドリマレンブリリアントレッド X-2B（リアクティブレッド 56）(パイラム社から得られる)、レバフィックスブリリアントレッド E-4B (モベイケミカルから得られる)、レバフィックスブリリアントレッド E6-BA (モベイケミカルから得られる)、プロシオンレッド H8B（リアクティブレッド３１）（ICIアメリカから得られる）、パイラムサーティファイド D&C レッド #28 （アシッドレッド92）（パイラムから得られる）、ダイレクトブリルピンク B グラウンドクルード（クロンプトンアンドノウルズから得られる）、カルタゾルイエロー GTF プレスケーキ（サンドズ社から得られる）、タートラジンエキストラコンク（FD&C イエロー ＃5、アシッドイエロー２３）（サンドズ社から得られる）、カロディレクトイエロー RL（ダイレクトイエロー８６）（カロライナカラーアンドケミカルから得られる）、カルタゾルイエロー GTF リキッドスペシャル 110（サンドズ社から得られる）、D&C イエロー ＃10（アシッドイエロー３）(トリコンから得られる)、イエローシェイド 16948（トリコンから得られる）、バスアシッドブラック X 34 （BASFから得られる）、カルタブラック 2GT（サンドズ社から得られる）、などが含まれる。特に好ましいのは油溶性染料であり、油溶性染料の種類の中では、本発明のビヒクル及び染料レベリング化合物と相溶性であるため、アルコール溶解性染料が好ましい。適切なアルコール溶解性染料の例には、ネオザポンレッド 492（BASF）、オラゾルレッド G （チバガイギー）、ダイレクトブリリアントピンク B （クロンプトン−ノールズ）、アイゼンスピロンレッド C-BH（保土谷化学工業）、カヤノルレッド 3BL（日本化薬）、レバノルブリリアントレッド 3BW（モベイケミカル社）、レバダームレモンイエロー（モベイケミカル社）、スピリットファストイエロー 3G、アイゼンスピロンイエロー C-GNH（保土谷化学工業）が含まれる。
【００２５】
本発明のインクは、特に、インク中での液晶相の形成を容易にするために印刷プロセス中に紙や透明材料等の基体が加熱される印刷プロセスに適する。透明基体が使用される場合、透明シートのベースシートとして典型的に使用されるポリエステルはこれより高い温度で変形しやすいので、温度は、典型的には、最高約１００℃乃至約１１０℃ヘ制限される。しかしながら、特別に調合された透明材料及び紙の基体はより高い温度に耐えることができ、１５０℃の温度、又はある場合には２００℃もの温度にさらされるのに適することが多い。典型的な加熱温度は約４０℃乃至約１４０℃であり、好ましくは約６０℃乃至約９５℃であるが、温度はこれらの範囲外でもよい。
【００２６】
本発明のインクは、成分の単純混合などのあらゆる適切な方法によって調製することができる。更に詳細には、カラー相変化インク組成物は、約４０dB/mmの音響損失値及び６０℃乃至１２０℃の間の融点を有する７０重量パーセントの化合物２−ステアリル−５−（ヒドロキシメチル）−５’（メトキシステアレート）オキサゾリンと、カルバミン酸エステル又はチオ尿素から誘導され、約５０℃乃至約９５℃の間の融点を有する１０重量パーセントのクリース改良化合物と、５重量パーセントのグロス改良アルコール化合物と、５重量パーセントの耐光性ＵＶ吸収剤と、５重量パーセントの耐光性酸化防止剤と、５重量パーセントの着色剤と、を混合することによって調製できる。得られた混合物は、次に、約１２０℃の温度へ加熱されることができ、均一な溶液が形成されるまで約６０分間攪拌された後、２５℃へ冷却された。
【００２７】
本発明のインクは、音響インクジェット印刷プロセスでの使用に特に適する。
【００２８】
オキサゾリン、カルバミン酸エステル、アルコール、ＵＶ吸収剤などの耐光性化合物、及び酸化防止剤は、好ましくは、固体状態で結晶性又は半結晶性である。材料は、空間格子にその原子の規則的な配列を有する結晶から主に構成されれば、結晶性であると考えられる。空間格子のこの原子配列が不規則である場合、材料はアモルファスであると考えられる。構造の一部が結晶性であり、もう一部がアモルファスである中間状態は、半結晶性と呼ばれる。紙又は透明材料などの基体上で凝固する際、本発明の相変化インク材料は球晶形態で結晶化し、球晶のサイズは、好ましくは、例えば約０．１乃至約１０ミクロンであり、最適な投影効率のために、最も好ましくは約１乃至約４ミクロンの間である。球晶サイズは、直交偏光を用いて光学顕微鏡によって、あるいは低角固体光散乱法（R. S. ステイン及び M. B. ロードス、J. Appl. Phys., 31, 1873 (1960)）によって、測定することができる。単色の鉛直に偏光された光は、サンプルを通過される。散乱光は、Ｈv散乱法として知られるように、光軸が水平であるもう１つのニコルプリズムで分析される。球晶サイズは、四葉のクローバの散乱パターンにおける最大強度の位置から測定される。約１０ミクロンよりも大きいサイズの大型球晶は、もろいプリントをもたらすであろう。球晶のサイズは、例えば、オキサゾリン、カルバミン酸エステル、及びアルコールの３つから成るブレンドを調合することによって制御することができる。凝固の際、オキサゾリン、カルバミン酸エステル及びアルコールは、互いのマトリックス中に小型球晶の結晶領域の分散相を形成できる。光学顕微鏡で測定されるサイズが例えば好ましくは約０．５乃至約１マイクロメートルの小さい球晶サイズであるこの形態は投影効率を改良し、耐クリース性を増大させる。約０．５乃至約１マイクロメートルの球晶サイズを有するインクは透明材料上に印刷されるときに最少量の光を散乱させ、これにより投影効率を改良するので、理想的である。また、主にインク分子間の優れた分子内結合のために、小さい球晶サイズでは、クリースに対する耐性も増大される。
【００２９】
音響損失の大きさは次のようにして測定された。オキサゾリン及びカルバミン酸エステルなどの種々の液体ビヒクルのサンプルは２つの変換器の間に配置され、温度は１５０℃に設定された。サンプルは１５０℃で５分間平衡にされた。２つの変換器は互いに音響信号を最大にするようにセットされた。信号の振幅及び位置が記録された。２つの変換器は、２５．４ミクロン乃至１２５．４ミクロンの範囲の距離だけ隔てられ、その都度信号の振幅及び位置が記録された。各測定は３回実行され、同一材料の３つのサンプルが測定された。次に、異なる分離距離で得られた振幅値を比率で出すことによって、減衰dB/mmが計算された。
【００３０】
例えば、ここに列挙される２．１乃至２．３の間の黒色［ネオザポンブラック X51, C.I. ＃12195］、１．８０乃至１．８５の間のシアン［スーダンブルー 670, C.I. ＃61554］、１．９０乃至１．９５の間のマゼンタスーダンレッド 462［C.I. ＃26050］、及び１．３７乃至１．４５の間のイエロー［スーダンイエロー 146, C.I. ＃12700］の光学濃度値は、パシフィックスペクトログラフカラーシステムで得られた。このシステムは、光学センサ及びデータターミナルの２つの主要部品から成る。光学センサは６インチの積分球を用いて、拡散照明及び８度のビューイングを提供する。このセンサは、透過及び反射の両方のサンプルを測定するために使用できる。反射サンプルが測定される場合、鏡面成分が含まれであろう。高解像度で全分散の回折格子モノクロメータは、３８０乃至７２０ナノメートルのスペクトルを走査するために使用された。データターミナルは、１２インチのＣＲＴディスプレイ、オペレーティングパラメータの選択及び三刺激値の入力のための数字キーボード、並びに製品の標準情報の入力のための英数字キーボ−ドを特徴とする。
【００３１】
耐光性値は、マイクロスカル社（英国、ロンドン）から得られるマークＶ耐光性テスタで測定された。インクジェット画像の耐水性値は、２５℃で５分間水洗した前後に記録された光学濃度データを用いて得られた。
【００３２】
粘度は、カリ−メドからのストレスレオメータモデルCSL 100で１５０℃で測定された。すべての実験は、１２５０ｓ-1のせん断速度で実行された。
【００３３】
圧力によって折目がつけられた画像の平均幅は、（ａ）画像の印刷領域を内側に折りたたみ、（ｂ）折りたたまれた画像の上に、幅２インチ、外径３インチ、内径２．２５インチ、重さ８６０グラムの標準テフロン被覆銅ロールを通過させ、（ｃ）用紙を広げて、折目がつけられた画像表面からとれたトナーを綿棒でふき取り、（ｄ）画像アナライザでトナーのない折目がついた領域の平均幅を測定することによって、用紙に印刷されたカラー又は黒色のベタ領域画像上で得ることができる。
【００３４】
例えば１０乃至３０の間、好ましくは１０乃至２０の間である画像のヘイズ値は、パシフィックサイエンティフィック社から得られるヘイズメータ XL-211 ヘイズガード(登録商標)システムを用いて、マイラー(登録商標)等の非被覆ポリエステル上に印刷された画像で測定された。
【００３５】
以下の特定例が提供される。これらの例は実例であることを意図されたものであり、本発明は、明示された材料、条件又はプロセスパラメータに制限されない。すべての部及びパーセントは、他に示されていない限りは重量によるものである。
【００３６】
例Ｉ
黒色の相変化インク組成物は、６２℃の融点及び３５dB/mmの音響損失値を有する７０重量パーセントの２−ステアリル−５−（ヒドロキシメチル）−５’（メトキシステアレート）オキサゾリンと、２０dB/mmの音響損失値及び６０℃の融点を有する１０重量パーセントのクリース改良化合物Ｎ−（２−ヒドロキシエチル）カルバミン酸ベンジル（アルドリッチ ＃40,790-9）と、２２dB/mmの音響損失値及び５５℃の融点を有する５重量パーセントのグロス改良化合物１−ヘキサデカノール（アルドリッチ ＃25,874-1）と、５重量パーセントのＵＶ吸収剤２−ドデシル−Ｎ−（２，２，６，６−テトラメチル−４−ピペリジニル）サクシンイミド（アルドリッチ ＃41,317-8）と、５重量パーセントの酸化防止剤テトラナトリウム−Ｎ−（１，２−ジカルボキシエチル）−Ｎ−オクタデシルスルホサクシナメート（エアロゾル 22N、アメリカンシアナミド社）と、５重量パーセントの着色剤ネオザポンブラック X51［C.I. ソルベントブラック、C.I. ＃12195］（BASF）と、を混合することによって調製された。得られた混合物は約１２０℃の温度へ加熱され、均一な溶液が形成されるまで約６０分の間攪拌された後、２５℃へ冷却された。この黒色インクは、音響損失値が４１dB/mmであり、粘度は１５０℃で５．１５ｃｐｓであった。
【００３７】
例ＩＩ
青色の相変化インク組成物は、６２℃の融点及び３５dB/mmの音響損失値を有する７０重量パーセントの２−ステアリル−５−（ヒドロキシメチル）−５’（メトキシステアレート）オキサゾリンと、１０４℃の融点および３８dB/mmの音響損失値を有する１０重量パーセントのクリース改良化合物（Ｓ）−（−）−テトラヒドロ−５−オキソ−３−フラニルカルバメート（アルドリッチ ＃41,924-9）と、２４dB/mmの音響損失値及び６０℃の融点を有する５重量パーセントのグロス改良化合物１，３−ジオキサン−５，５−ジメタノール（アルドリッチ ＃22,062-0）と、５重量パーセントのＵＶ吸収剤２−ドデシル−Ｎ−（２，２，６，６−テトラメチル−４−ピペリジニル）サクシンイミド（アルドリッチ ＃41,317-8）と、５重量パーセントの酸化防止剤テトラナトリウム−Ｎ−（１，２−ジカルボキシエチル）−Ｎ−オクタデシルスルホサクシナメート（エアロゾル 22N、アメリカンシアナミド社）と、５重量パーセントの着色剤スーダンブルー 670［C.I. ＃61554］（BASF）と、を混合することによって調製された。得られた混合物は約１２０℃の温度へ加熱され、均一な溶液が形成されるまで約６０分の間攪拌された後、２５℃へ冷却された。音響損失値が３９dB/mm、１５０℃における粘度が５．１５ｃｐｓの青色インクが得られた。
【００３８】
例ＩＩＩ
黄色の相変化インク組成物は、６２℃の融点及び３５dB/mmの音響損失値を有する７０重量パーセントの２−ステアリル−５−（ヒドロキシメチル）−５’（メトキシステアレート）オキサゾリンと、７９℃の融点および３７dB/mmの音響損失値を有する１０重量パーセントのクリース改良化合物tert−ブチル−（２，４−ジニトロフェノキシ）カルバメート（アルドリッチ ＃33,305-0）と、２６dB/mmの音響損失値及び７９℃の融点を有する５重量パーセントのグロス改良化合物シクロオクタンジオール（アルドリッチ ＃17,903-5）と、５重量パーセントのＵＶ吸収剤２−ドデシル−Ｎ−（２，２，６，６−テトラメチル−４−ピペリジニル）サクシンイミド（アルドリッチ ＃41,317-8）と、５重量パーセントの酸化防止剤テトラナトリウム−Ｎ−（１，２−ジカルボキシエチル）−Ｎ−オクタデシルスルホサクシナメート（エアロゾル 22N、アメリカンシアナミド社）と、５重量パーセントの着色剤スーダンイエロー 146［C.I. ＃12700］（BASF）と、を混合することによって調製された。得られた混合物は約１００℃の温度へ加熱され、均一な溶液が形成されるまで約６０分の間攪拌された後、２５℃へ冷却された。音響損失値が３８dB/mm、１５０℃における粘度が５．０５ｃｐｓの黄色インクが得られた。
【００３９】
例ＩＶ
赤色の相変化インク組成物は、６２℃の融点及び３５dB/mmの音響損失値を有する７０重量パーセントの２−ステアリル−５−（ヒドロキシメチル）−５’（メトキシステアレート）オキサゾリンと、７５℃の融点および３７dB/mmの音響損失値を有する１０重量パーセントのクリース改良化合物シアノメチル−Ｎ，Ｎ−ジメチルジチオカルバメート（アルドリッチ ＃28,054-2）と、３０dB/mmの音響損失値及び７０℃の融点を有する５重量パーセントのグロス改良化合物１−ドコサノール（アルドリッチ ＃16,910-2）と、５重量パーセントのＵＶ吸収剤２−ドデシル−Ｎ−（２，２，６，６−テトラメチル−４−ピペリジニル）サクシンイミド（アルドリッチ ＃41,317-8）と、５重量パーセントの酸化防止剤テトラナトリウム−Ｎ−（１，２−ジカルボキシエチル）−Ｎ−オクタデシルスルホサクシナメート（エアロゾル 22N、アメリカンシアナミド社）と、５重量パーセントの着色剤スーダンレッド 462［C.I. ＃26050］（BASF）と、を混合することによって調製された。混合物は約１２０℃の温度へ加熱され、均一な溶液が形成されるまで約６０分の間攪拌された後、２５℃へ冷却された。得られた赤色インクは、音響損失値が３８dB/mmであり、粘度は１５０℃で５．０２ｃｐｓであった。
【００４０】
上記４つのインクのそれぞれは、プリントヘッドに近づいたときにインクを液化するための加熱手段と共に、ほぼ均一な加熱溶融インク厚膜をプリントヘッドを横切って輸送するためのキャリヤが備えられた米国特許第４，７４５，４１９号に開示されたような音響インクジェットプリンタに組み込まれた。液滴イジェクタはキャリヤを介してインクへ音響的に接続され、その出力焦平面は液化インクの自由表面と本質的に共平面であり、これにより、個々のインク滴を命令でそこから射出できるようになる。インクはプリントヘッドを横切って十分に速い速度で移動され、インクが与える自由表面を実質的に一定のレベルでプリントヘッドに維持する。薄いプラスチック及び金属ベルト及びウェブを含む様々なキャリヤを使用することができ、インクの自由表面は完全に露出されてもよいし、あるいはメッシュ又は有孔層によって部分的に被覆されてもよい。インクを液化するために別個の加熱要素が提供されてもよいし、あるいは、キャリヤの下表面が電気抵抗材料の薄層で被覆され、局部抵抗性加熱によってインクを液化してもよい。６００ｓｐｉでピクセル当り１２滴までの約２ピコリットルの液滴を生成するために、１６０ＭＨｚの噴射周波数が使用された。上記４つのインクのそれぞれは、J. Appl. Phys, 65(9), 1 May 1989及びその中の参考文献（その開示は参照によってここに完全に組み込まれる）に開示される噴射メカニズムを利用する音響インクジェット印刷テスト設備に組み込まれた。６００ｓｐｉでピクセル当り１２滴までの約２ピコリットルの液滴を生成するために、１６０ＭＨｚの噴射周波数が使用された。用紙に形成された画像は、２．３０（黒）、１．８７（シアン）、１．９０（マゼンタ）、１．３５（黄）の光学濃度値を有する優れた色品質と、鋭いエッジを示し、耐光性値は、黒（９９．５パーセント）、シアン（９９．５パーセント）、マゼンタ（９７パーセント）、黄（９９パーセント）であり、耐水性値は、黒（９９．５パーセント）、シアン（９９パーセント）、マゼンタ（９９パーセント）、黄（１００パーセント）、であった。黒、シアン、マゼンタ、及び黄のインク画像のクリース値は、黒（１２）、シアン（１３）、マゼンタ（１５）、黄（１０）と測定された。非被覆マイラ−TM上に形成された画像は、１．５４（黒）、１．５２（シアン）、１．４２（マゼンタ）、０．９６（黄）の光学濃度値を有する優れた色品質と、鋭いエッジを示した。黒、シアン、マゼンタ、及び黄のインク画像のヘイズ値は、黒（１５）、シアン（１８）、マゼンタ（１０）、黄（１４）と測定され、画像のグロス値は上記インク全てについて約９０で測定された。インク球晶の半径は、１乃至３マイクロメートルの間であると測定され、したがって、透明紙に印刷されたときに１０乃至２０の間のヘイズ値が可能になった。
【００４１】
例Ｖ
黒色の相変化インク組成物は、６２℃の融点及び３５dB/mmの音響損失値を有する７０重量パーセントの２−ステアリル−５−（ヒドロキシメチル）−５’（メトキシステアレート）オキサゾリンと、７１℃の融点及び３６dB/mmの音響損失値を有する１０重量パーセントのクリース改良化合物カルバミン酸エチルジフェニル（アルドリッチ ＃37,291-9）と、３３dB/mmの音響損失値及び６０℃の融点を有する５重量パーセントのグロス改良化合物２−アミノ−３−シクロヘキシル−１−プロパノール（アルドリッチ ＃42,161-8）と、５重量パーセントのＵＶ吸収剤[１，２，２，６，６−ペンタメチル−４−ピペリジニルβ，β，β’，β’−テトラメチル−３，９−（２，４，８，１０−テトラオキソスピロ（５，５）ウンデカン）ジエチル]−１，２，３，４−ブタンテトラカルボキシレート（ミキシム HALS 63、フェアマウント社）と、５重量パーセントの酸化防止剤テトラナトリウム−Ｎ−（１，２−ジカルボキシエチル）−Ｎ−オクタデシルスルホサクシナメート（エアロゾル 22N、アメリカンシアナミド社）と、５重量パーセントの着色剤ネオザポンブラック X51［C.I. ソルベントブラック、C.I. ＃12195］（BASF）と、を混合することによって調製された。混合物は約１２０℃の温度へ加熱され、均一な溶液が形成されるまで約６０分の間攪拌された後、２５℃へ冷却された。得られた黒色インクは、音響損失値が３９dB/mmであり、粘度は１５０℃で５．１ｃｐｓであった。
【００４２】
例ＶＩ
青色の相変化インク組成物は、６２℃の融点及び３５dB/mmの音響損失値を有する７０重量パーセントの添加剤２−ステアリル−５−（ヒドロキシメチル）−５’（メトキシステアレート）オキサゾリンと、７８℃の融点及び３６dB/mmの音響損失値を有する１０重量パーセントのクリース改良化合物１−アリル−３−（２−ヒドロキシエチル）−２−チオ尿素（アルドリッチ＃A3,280-2）と、６５℃の融点及び３６dB/mmの音響損失値を有する５重量パーセントのグロス改良化合物２−（ヒドロキシメチル）−１，３−プロパンジオール（アルドリッチ ＃39,365-7）と、５重量パーセントのＵＶ吸収剤２−ドデシル−Ｎ−（２，２，６，６−テトラメチル−４−ピペリジニル）サクシンイミド（アルドリッチ ＃41,317-8）と、５重量パーセントの酸化防止剤テトラナトリウムＮ−（１，２−ジカルボキシエチル）−Ｎ−オクタデシルスルホサクシナメート（エアロゾル 22N、アメリカンシアナミド社）と、５重量パーセントの着色剤スーダンブルー 670［C.I. ＃61554］（BASF）と、を混合することによって調製された。混合物は約１２０℃の温度へ加熱され、均一な溶液が形成されるまで約６０分の間攪拌された後、溶液は２５℃へ冷却された。得られた青色インクは、音響損失値が３９dB/mm、１５０℃における粘度が５．０５ｃｐｓであった。
【００４３】
例ＶＩＩ
黄色の相変化インク組成物は、６２℃の融点及び３５dB/mmの音響損失値を有する７０重量パーセントの２−ステアリル−５−（ヒドロキシメチル）−５’（メトキシステアレート）オキサゾリンと、７６℃の融点および３５dB/mmの音響損失値を有する１０重量パーセントのクリース改良化合物１，１，３，３−テトラメチル−２−チオ尿素（アルドリッチ ＃11,516-9）と、３０dB/mmの音響損失値及び７４℃の融点を有する５重量パーセントのグロス改良化合物３−エトキシ−４−メトキシベンジルアルコール（アルドリッチ ＃30,790-4）と、５重量パーセントの酸化防止剤テトラナトリウム−Ｎ−（１，２−ジカルボキシエチル）−Ｎ−オクタデシルスルホサクシナメート（エアロゾル 22N、アメリカンシアナミド社）と、５重量パーセントの着色剤スーダンイエロー 146［C.I. ＃12700］（BASF）と、を混合することによって調製された。混合物は約１２０℃の温度へ加熱され、均一な溶液が形成されるまで約６０分の間攪拌された後、溶液は２５℃へ冷却された。得られた黄色インクは、音響損失値が３８dB/mm、１５０℃における粘度が５．０５ｃｐｓであった。
【００４４】
例ＶＩＩＩ
赤色の相変化インク組成物は、６２℃の融点及び３５dB/mmの音響損失値を有する７０重量パーセントの２−ステアリル−５−（ヒドロキシメチル）−５’（メトキシステアラート）オキサゾリンと、６１℃の融点および３７dB/mmの音響損失値を有する１０重量パーセントのクリース改良化合物１−メタリル−３−メチル−２−チオ尿素（アルドリッチ ＃19,046-2）と、３０dB/mmの音響損失値及び９４℃の融点を有する５重量パーセントのグロス改良化合物２−メチルベンズヒドロール（アルドリッチ ＃18,996-0）と、５重量パーセントのＵＶ吸収剤２−ドデシル−Ｎ−（２，２，６，６−テトラメチル−４−ピペリジニル）サクシンイミド（アルドリッチ ＃41,317-8）と、５重量パーセントの酸化防止剤テトラナトリウム−Ｎ−（１，２−ジカルボキシエチル）−Ｎ−オクタデシルスルホサクシナメート（エアロゾル 22N、アメリカンシアナミド社）と、５重量パーセントの着色剤スーダンレッド 462［C.I. ＃26050］（BASF）と、を混合することによって調製された。混合物は約１２０℃の温度へ加熱され、均一な溶液が形成されるまで約６０分の間攪拌された後、溶液は２５℃へ冷却された。得られた赤色インクは、音響損失値が３８dB/mmであり、粘度は１５０℃で５．０２ｃｐｓであった。
【００４５】
上記４つのインクのそれぞれは、音響インクジェット印刷テスト設備に組み込まれた。６００ｓｐｉでピクセル当り１２滴までの約２ピコリットルの液滴を生成するために、１６０ＭＨｚの噴射周波数が使用された。用紙に形成された画像は、２．２５（黒）、１．８０（シアン）、１．９２（マゼンタ）、１．３０（黄）の光学濃度値を有する優れた色品質と、鋭いエッジを示し、耐光性値は、黒（９９．５パーセント）、シアン（９９．５パーセント）、マゼンタ（９７パーセント）、黄（９９パーセント）であり、耐水性値は、黒（９９．５パーセント）、シアン（９９パーセント）、マゼンタ（９９パーセント）、黄（１００パーセント）、であった。黒、シアン、マゼンタ、及び黄のインク画像のクリース値は、黒（１１）、シアン（１４）、マゼンタ（１５）、黄（８）と測定された。ゼログラフィのカラー及び黒色現像画像では、通常、約６０のクリース値は容認可能である。非被覆マイラ−TM上に形成された画像は、１．５０（黒）、１．４７（シアン）、１．４０（マゼンタ）、０．９２（黄）の光学濃度値を有する優れた色品質と、鋭いエッジを示した。黒、シアン、マゼンタ、及び黄のインク画像のヘイズ値は、黒（１２）、シアン（１２）、マゼンタ（１３）、黄（１１）と測定された。画像のグロス値は、全てのインクについて約８６と測定された。インク球晶の半径は１乃至３マイクロメートルの間で測定され、透明紙に印刷されたときに１０乃至２０の間のヘイズ値がもたらされた。